СПОСОБ ПОЛУЧЕНИЯ ВОДНЫХ ДИСПЕРСИЙ ВИНИЛОВЫХ ПОЛИМЕРОВ

1. Способ получения водной дисперсии мультифазных частиц гидропластифицируемого винилового полимера, включающий:
(1) первую стадию полимеризации, включающую:
(1а) приготовление эмульсии (1A) в воде первой смеси мономеров (1а1), поверхностно-активного вещества (1а2) и водорастворимой неорганической соли (1а3), причем первая смесь мономеров (1а1) содержит:
1) мономеры с функциональной группой карбоновой кислоты,
2) необязательно, сшивающие мономеры, отличные от 1,
3) виниловые мономеры, отличные от 1) и 2), и
4) необязательно, агенты передачи цепи, причем поверхностно-активное вещество (1a2) представляет собой анионное поверхностно-активное вещество на основе серы, содержащее менее 60 мас.% этиленоксида, и
с
при этом содержание водорастворимой неорганической соли (1а3) на момент начала полимеризации (1b) составляет от 0,01 до 3 г/кг воды, причем количество мономеров с функциональной кислотной группой, вводимых в первую смесь мономеров (1а1), таково, что кислотное число полученного первого полимера составляет по меньшей мере 45 мг КОН/г, и (1b) эмульсионную полимеризацию полученной эмульсии 1А с получением дисперсии частиц гидропластифицируемого полимера первой стадии (1B), причем указанный полимер первой стадии имеет Т, рассчитанную по уравнению Фокса, от 10 до 125°C,
(2) вторую стадию полимеризации, включающую:
(2а) введение в дисперсию 1B второй смеси мономеров (2а1), содержащей:
1) мономеры, выбранные из той же группы, что и для первой смеси мономеров (1а1),
2) необязательно, мономеры (2а2), содержащие 2 или более этиленненасыщенных групп для предварительной поперечной сшивки, предпочтительно в количестве менее 2 мас.%,
причем мономеры с функциональной группой карбоновой кислоты во второй смеси мономеров присутствуют в таком количестве, что кислотное число полученного второго полимера меньше 23 мг КОН/г, и
при этом количество смеси мономеров (2а1) составляет от 10 до 90 мас.% от общей массы смесей мономеров (1а1) плюс (2а1),
(2b) полимеризацию второй смеси мономеров (2а1) с получением полимера второй стадии в первой дисперсии частиц (1B) с получением дисперсии мультифазных частиц (2B),
(3) необязательно, гидропластификацию дисперсии мультифазных частиц (2B) путем добавления основания, предпочтительно летучего основания, до pH от 6,5 до 10, предпочтительно 9,
(4) необязательно, добавление отдельного сшивающего агента для взаимодействия со сшивающими мономерами в смесях мономеров (1а1) или (2а1) или с ненасыщенными группами (2а2).
2. Способ по п.1, отличающийся тем, что на стадии полимеризации (2b) мультифазные частицы в дисперсии мультифазных частиц (2B) имеют средний размер частиц менее 80 нм (Z-среднее, измеренное при помощи динамического светорассеяния).
3. Способ по п.1, отличающийся тем, что дисперсия мультифазных частиц (2B) имеет величину прозрачности по меньшей мере 35 при содержании твердых веществ по меньшей мере 35 мас.%.
4. Способ по п.1, отличающийся тем, что первая смесь мономеров (1а1) содержит:
1) 1-45 мас.% мономеров с функциональной группой карбоновой кислоты ( мас.% от общей массы мономеров в первой смеси мономеров),
2) 0-20% необязательных сшивающих мономеров, отличных от 1,
3) 98,5-50 мас.% виниловых мономеров, отличных от 1) и 2),
4) необязательно, агенты передачи цепи.
5. Способ по п.1, отличающийся тем, что количество поверхностно-активного вещества (1а2) составляет менее 2 мас.% от общего количества первой смеси мономеров (1а1).
6. Способ по п.1, отличающийся тем, что поверхностно-активное вещество (1а2) выбрано из группы солей алкилэтоксилатсульфатов и сульфонатов, алкилфенолэтоксилатсульфатов и сульфонатов, алкилсульфатов и сульфонатов, арилалкилсульфонатов, сульфосукцинатов, поверхностно-активных веществ на основе серы, содержащих менее 60 мас.% этиленоксида, поверхностно-активных веществ на основе серы, содержащих этиленненасыщенную связь, способную участвовать в свободно-радикальной полимеризации, и смесей указанных соединений.
7. Способ по п.1, отличающийся тем, что первая дисперсия частиц (1B) имеет размер частиц менее 50 нм (Z-среднее, измеренное при помощи динамического светорассеяния).
8. Способ по п.1, отличающийся тем, что перед началом второй полимеризации pH регулируют только до такой степени, чтобы первый полимер не был нейтрализован и солюбилизирован, и частицы оставались частицами с измеримым размером, предпочтительно pH на начало второй полимеризации составляет менее 7.
9. Способ по любому из пп.1-8, дополнительно включающий стадию (3), включающую гидропластификацию дисперсии мультифазных частиц (2B) путем добавления основания, предпочтительно летучего основания, до pH от 6,5 до 9.
10. Способ по любому из пп.1-8, дополнительно включающий стадию (4), включающую добавление отдельного сшивающего агента для взаимодействия со сшивающими мономерами в полимере первой стадии или с ненасыщенными группами мономеров для предварительной сшивки (2а2) в полимере второй стадии.
11. Способ по п.9, дополнительно включающий стадию (4), включающую добавление отдельного сшивающего агента для взаимодействия со сшивающими мономерами в полимере первой стадии или с ненасыщенными группами мономеров для предварительной сшивки (2а2) в полимере второй стадии.
12. Способ по любому из пп.1-8 или 11, дополнительно включающий стадию (5) добавления другого водного полимера, предпочтительно водной дисперсии полимера.
13. Способ по п.9, дополнительно включающий стадию (5) добавления другого водного полимера, предпочтительно водной дисперсии полимера.
14. Способ по п.10, дополнительно включающий стадию (5) добавления другого водного полимера, предпочтительно водной дисперсии полимера.
15. Дисперсия мультифазных частиц винилового полимера, которая может быть получена согласно способу по любому из пп.1-14.
16. Дисперсия мультифазных частиц гидропластифицированного винилового полимера по п.15, отличающаяся тем, что мультифазные частицы имеют средний размер частиц менее 80 нм и дисперсия предпочтительно содержит менее 20 мас.%, предпочтительно менее 10 мас.% частиц, имеющих размер частиц более 80 нм.
17. Дисперсия мультифазных частиц винилового полимера по п.15, имеющая величину прозрачности по меньшей мере 35 (dL) при содержании твердых веществ по меньшей мере 35 мас.%.
18. Дисперсия мультифазных частиц винилового полимера по п.16, имеющая величину прозрачности по меньшей мере 35 (dL) при содержании твердых веществ по меньшей мере 35 мас.%.
19. Дисперсия мультифазных частиц винилового полимера по любому из пп.15-18, содержащая нейтрализованный гидропластифицированный полимер первой стадии и имеющая pH от 6,5 до 10.
20. Дисперсия мультифазных частиц винилового полимера по любому из пп.15-18, содержащая ненейтрализованный гидропластифицируемый полимер первой стадии и имеющая pH от 4 до 7, предпочтительно 6,5.
21. Композиция покрытия, содержащая дисперсию мультифазных частиц винилового полимера по п.19 или по п.20 и одну или более дополнительных добавок к покрытиям.
22. Способ получения композиции покрытия по п.21, отличающийся тем, что гидропластифицируемую дисперсию 2B вводят в состав композиции покрытия путем введения добавок к покрытиям до или во время стадии гидропластификации (3).
23. Применение дисперсии мультифазных частиц винилового полимера по п.20 для получения композиции покрытия, имеющей pH от 4 до 8, для нанесения покрытий на древесину.